FR 2460480 A1 19810123 FR 7916855 A 19790629 2 460480 La présente invention concerne un procédé d'analyse de gaz ou de vapeur, pour une application à la sécurité et plus particulièrement un procédé mettant en jeu les propriétés électriques de certains semi- condcuteurs organiques lorsqu'ils sont mis en présence du gaz ou de la vapeur à contrôler. Elle concerne aussi les dispositifs de mise en oeuvre du procédé. Actuellement l'utilisation de semi-conducteurs (organiques ou non) en détection de gaz, telle que par exemple, on en trouve une description dans les rapports N.TI.S. N 75. 19 443 et N.TOI.S. N 75. 18 431 se heurte à des problèmes de manque de sélectivité et de réversibilité. En particulier ces semi-conducteurs sont le plus souvent sensibles à l'humidité, la réponse donnée par les variations de l'humidité ambiante pouvant être du même ordre, ou même supérieure à celle donnée par le gaz à détecter. Pour d'autres applications et en particulier dans le cas de la sécurité incendie, ces semi-conducteurs peuvent présenter une sélecticité qui n'aille pas dans le sens de la sécurité. En effet, ils peuvent avoir une réponse précoce lors de feux vifs, et être lents à détecter un feu couvant. La présente invention se propose donc de concevoir des éléments capteurs sélectifs mais couvrant bien tout le risque à protéger et présentant de plus un bon caractère de réversibilité. Il apparaît qu'un grand nombre d'éléments semi-conducteurs voient leurs propriétés modifiées en présence de certains gaz, et en particulier la conductivité. On trouvera notamment un exposé du couplage entre les propriétés d'échanges et les propriétés électriques des semi-conducteurs dans l'ouvrage intitulé "chimie macromoléculaire" (HERMANN). Les gaz les plus souvent rencontrés au cours d'une combustion sont: CO, C02, NO, N02, HCl, NH3, HCN, S02. Il apparaît donc que si l'on veut contrôler un phénomène de combustion, il faut pouvoir détecter ces gaz carac- téristiques. L'utilisation de semi-conducteurs dont on mesure l'évolution de la conductivité en présence de ces gaz permet ce contrôle. L'invention a pour objet un procédé de détection et d'analyse de gaz ou de vapeur applicable à la prévention de risques et en particulier des risques liés à la combustion et, consistant à contrôler le milieu à protéger par une unité sensible élémentaire comprenant un élément semi- conducteur organique dont la conductivité évolue en présence du ou des gaz et/ou vapeurs à contrôler, caractérisé en ce que le semi-conducteur organique appartient à l'un des groupes suivants: - les dérivés quinoniques polymères ou non, contenant ou non d'autres types de fonctions polaires; - les amines ou polyamines aromatiques salifiées ou non. 2 2460480 - les amines ou polyamines aromatiques et hétérocycliques salifiées ou non; - les indophénols; - les dérivés phénoliques contenant ou non des fonctions azotées et/ou des groupes carboxyliques; - les dérivés azoîques ou diazoTques aromatiques conte- nant ou non d'autres types de groupements azotés; - les amides ou polyamides aromatiques contenant ou non d'autres types de groupements azotés; - les amino-acides; - les polymères donneurs; - les complexes organiques à transfert de charge com- portant un polymère donneur associé à un accepteur fort ou faible. Selon d'autres caractéristiques de l'invention: - on fait subir au produit semiconducteur organique des traitements complémentaires telsqu'une préparation par des solutions ou atmosphères de niveaux variables d'oxydation ou de réduction; - on fait subir au produit semi-conducteur organique un mélange préalable à des éléments inertes, ou à un ou plusieurs produits semi-conducteurs; - le produit semi-conducteur organique est mis en oeuvre selon une technique de peinture; - le produit semi-conducteur organique est mis en oeuvre selon une technique d'évaporation sous vide; - le produit semi-conducteur organique est mis en oeuvre selon une technique de frittage; - le produit semi-conducteur organique est mis en oeuvre selon une technique de dépôt électrolytique; le produit semi-conducteur organique est mis en oeuvre en réalisant des collodions; - on fait subir à l'unité sensible élémentaire des traitements complémentaires tels qu'une irradiation infra- rouge ou X, ou une compression; - on dispose sous forme de capteur une seule unité sensible ou un montage du type série et/ou parallèle de plusieurs unités sensibles élémentaires, de façon à couvrir tout un spectre caractéristique du risque à prévenir; - on interpose entre le capteur et le milieu à protéger i.4 3 2460480 des filtres ou membranes ayant des propriétés de diffusivité sélective vis-à-vis des gaz ou vapeur à détecter, de façon à assurer la prévention d'un risque spécifique en s'affranchissant des parasites et poussières; on utilise deux capteurs dans un pont de mesure, l'un servant de référence; - on analyse les variations relatives du signal délivré par le capteur. D'autres caractéristiques de l'invention ressortent de la description suivante faite avec référence au dessin annexé sur lequel on peut voir: - Figure 1, une vue de trois modes de réalisation de supports utilisables pour la fabrication des unités sensibles; - Figure 2, un schéma simplifié d'un mode de réalisa- tion d'un circuit électrique de détection et d'alarme à pont de Weatstone, fonctionnant par franchissement de seuil; - Figure 3, un schéma simplifié d'un autre mode de réalisation d'un circuit électrique de détection et d'alarme fonctionnant par variation relative d'une grandeur électrique comme la résistance de l'unité sensible. En se reportant à la figure 1, on voit que les unités sensibles sont constituées d'un support isolant portant un jeu d'électrodes en forme de peignes, selon les variantes 1-a, 1-b, et 1-c, sur lequel on vient déposer un semi-conducteur organique au moyen d'une technique de peinture par exemple: Sur la figure 2, une unité sensible élémentaire active 1 est montée en série avec une unité sensible de référence 2 dans une branche d'un pont de Weatstone. L'autre branche du pont est constituée par une résistance fixe 3 en série avec un potentio- mètre 4 et une résistance fixe 5 par exemple. Le curseur du potentiomètre 4 est relié à une entrée d'un comparateur 6 dont l'autre entrée (inversée par exemple) est reliée au point commun aux deux unités sensibles 1 et 2. La sortie du comparateur 6 est reliée à la base d'un transistor 7 dans le circuit de collecteur duquel est branché un avertisseur sonore 8, par exemple. L'ensemble du circuit étant sous tension, le réglage du curseur du potentiomètre 4 permet de fixer un seuil caractéristique d'un niveau de sécurité. Si l'unité sensible active est affectée par une émission de gaz, sa résistance varie et le comparateur détecte un déséquilibre. Le transistor 7 devient alors conducteur et l'avertis- seur sonore 8 fonctionne. Ce circuit de détection permet de signa- ler le franchissement d'un seuil. Le circuit de la figure 3 comprend une seule unité sen- sible élémentaire 9 qui donne en permanence un signal proportionnel à sa résistance R. Ce signal électrique est amplifié par un ampli- ficateur 10, puis dérivé en 11. A la sortie du dérivateur 11, on a donc un signal proportionnel à la dérivée de la résistance dR/dt. Ce signal dérivé passe dans un filtre 12. Si le signal dérivé dR/dt est très faible ou très élevé, le filtre permet de l'éliminer de façon à ne pas déclencher d'alarme car les perturbations trop faibles ou trop fortes ne correspondent pas au phénomène à surveiller. Si le signal dérivé franchit le filtre 12, il déclenche un circuit 13 à transistor par exemple pour la commande de l'aver- tisseur sonore 14. On a obtenu avec la technique de peinture utilisée des unités sensibles élémentaires à base de produits semi-conducteurs organiques selon la liste ci-après. Chacun de ces éléments capteurs mis en présence d'un ou plusieurs produits de combustion présente une modification de résistance mesurable. Chacun de ces éléments capteurs a également dans ces conditions présenté une bonne propriété de réversibilité. 1. Groupe des dérivés quinoniques polymères ou non conte- nant ou non d'autres types de fonctions polaires, en particulier: Chloranile - Polybenzoquinone 2. Groupe des amines ou polyamines aromatiques salifiées ou non, en particulier: - Tartrazine - Bleu de Toluidine - Violet de/ Naphtol - Bleu lumière - Polyaniline réduite - Polypyrrole réduit. 3. Groupe des amines ou polyamines aromatiques et hétéro- cycliques salifiées ou non, en particulier, - Safranine - Indole - Jaune d'acridine - Bleu de méthylène - Polypyrrole 4. Groupe des indophénols, en particulier: - Bleu d'indophénol - Phénol-indophénol - Phénol-indodichlorophénol - Polyaniline oxydée 5. Groupe des dérivés phénoliques contenant ou non des fonctions azotées, des groupes carboxyliques en particulier: - Galléine - Dichloro - 2' - 7' Fluorescéine - Résazurine 6o Groupe des dérivés azoTques ou diazoTques aromatiques contenant ou non d'autres types de groupements azotés, en parti- culier: - Ethyl orangé - Jaune d'aniline 7. Groupe des amides ou polyamides aromatiques contenant ou non d'autres types de groupements azotés, en particulier: - Benzanilide - Nitro - 4 - acetanilide 8. Groupe des amino-acides contenant ou non des groupes amides primaires ou secondaires, en particulier: - L ( -) Histidine - Glycine - L-leucylleucyl-leucine - Acide L-glutamique - N-Acétyl-L Triptophane, amide - NAcetyl Thyrosine, amide 9. Groupe des polymères donneurs, en particulier: - Polypérylènes - Polyvinyl-pyridine 10. Groupe des complexes organiques à transfert de charges comportant un polymère donneur associé à un accepteur fort ou faible, en particulier: - Complexe polybenzoquinone - polypérylène - Comple chloranile - polypérylène Un produit appelé polypérylène a été obtenu par conden- sation du dianhydride pérylènique sur lui-même en présence d'un catalyseur FRIEDEL - KRAFT, entre 200 et 300 . Les courbes des exemples 1 à 10 donnent des réponses de ces éléments capteurs, pour chacun des groupes précédents, et t- O 1460480 pour des feux d'alcool ou des combustions avec ou sans flamme de cellulose, pour quelques uns de ces produits. Dans le cas d'un feu d'alcool, on contrôle la combustion de 0,5 cm3 d'alcool, mis dans une coupelle de diamètre 5 cm., l'unité sensible étant à 20 cm. au-dessus de cette coupelle. Pour la cellulose, on prend un échantillon de 4 cm2,- l'unité sensible étant à 10 cm. au-dessus de cet échantillon. Pour la combustion sans flamme, l'échantillon est déposé sur une plaque à environ 2200. Pour chacun des exemples, le sens de défilement du papier est de la gauche vers la droite, à 1 mm/s. En ordonnées est portée la valeur de la résistance électrique de l'unité sensible élémentaire. Chacune de ces courbes met en évidence la propriété de récupération, celle-ci restant caractéristique du produit semi-conducteur utilisé et du gaz ou du mélange de gaz analysé PRODUIT DU GROUPE 1 J, t - 'À O.Z I2 6.70 io01(a. iO1O.& Benzoquinone Solvant - éther Réponse à un feu sans flamme de cellulose Temps de réponse s. 3 s 4 R/R maxe. : '- 93.7 % Te max. Temps de rcup4ration: 7 67 s EXEMPLE i 2460480O . ------ - ---- -- i e i i i; i 1 i! i I i i r L, - I PRODUIT DU GROUPE 2 Polypyrrole Solvant - éther Combustion sans flamme de cellulose Temps de réponse: 2 s R/R max. -79.% Temps de récupération: s !. i:. À J 2.54 107. 2.54 1O.n. i'!.: L J |.4 2.. lOO._ 0.54 2.65 -107Q ---- --- - - '-; -!:: Bleu lumière 1- - -- _ - -- Solvant eau Temps de séchage après mise en oeuvre: 48 h Réponse à un feu d'alcool Temps de réponse: 14 s A R/R max.: - 46.7 % Temps de récupération: ? 39 s EXEMPLE 2 -= *:- '-"!-- ----...- ------ ---- -. -. --- --- - - -- -1-- -Z. -ue - - -- - -..1 -- î ------------ --- - -------- ------------- ------- - -- -- - --_;--_ ------ --- -- ----- -- - ----- ----- ---------- ---- --- ----.- -.-.- -. -:r- me- I : i 1) 2.20 1 O6a 4.13 - 1 06-a t 1 l EXEMPLE 3 PRODUIT DU GROUPE Bleu de méthylène - 'osine Solvant - eau -. ------ -.. -- ---- --- ------------- i---- - - - - - - - _;t L. Temps de séchage après mise en oeuvre: 48 h Réponse à un feu d'alcool Temps de réponse: 17e A R/R max. : - 52.3% Temps de récupération :. 60 s 2.72 o 1'o 5.70 1011oo -:_: -,- à -..-- -- -=7 -:- -. t f 1 i 1.: 1 1 : 1. 1., 1 i; 1 2460480- EXEMPLE 4 PRODUIT DU GROUPE - - - -. - I I annnmnrr -. ni_.! v -;.. -I _. f.. . .. -.. i ---. -.. 3..9 3. 1 j Q e li 1.39 1ol 3.33 1O011-. Bleu d'indophénol Solvant - éther Réponse à un feu d'alcool Temps de réponse: 55 a t R/R max. - 58.3% Temps de récupération: > 90 s -------- - --- - ---- --------- ------------...... -------- ---- - ------------ -- 17 ----- ------ - -------------- ------ -------- s OL: uoTqecadnopi ep sdwai % S66-: *xe2" H/l V alqes6TI69u: esuodpa ap sdial esoinileo ap seJelJ sues nsj un e ssuodpU L13 3 jUeAlOS euTlleS OUT91Ues rLOo UL kO L 0'0 I S 09 % L/'8 -: s ZP: !! i: -m.I; uoTqejpdnopa ep sduel xeI p/ esuodçl ep sdwsú looolep nej un ç esuodU q 8a: aeoneo ue esTL sçade e6eqoqs sp sdweú - nea que^Ios euTqosezonlj,L -, - o1ol4oOF V1.ot. 6' 1l0LOL SL'O r a S 3dnOS nO lInlOOUd Il 1- S 3ldW3X3 - -------- --....... à j !:, i '1:. --------11-l'l.--:;-;-.-Z-1.71.-=.,:,m i, -- 1 1 7 PRODUIT DU GROUPE - - ------ += --- -- -- ------"-'___.C _z.c= _ t:: - -- - _ Z-'_...............:..................... r........-------- -- -. -:*_ - -- ' ---- - : _, _ _: .;!f._:!-, - -_------------ -- ------- 0;,"-. *-.-. --. ----------- --------- ----- 0.03 Jaune d'aniline Solvant - éther Réponse à un feu d'alcool Temps de réponse R/Rmax. : 39 8 - 95% Temps de récupération: 50 s EXEMPLE 6 -:-. -e.:1 ---::- - ---.-.. --:-:; ------------------ -- --- -.-.-- -.-_- _-.-: - --. 7-,:.-Il.- -. ......... - -----------------------------------:1 0.64 1 06-n. PRODUIT DU GROUPE 7 Nitro-4- acdtanilide Solvant - eau Temps de séchage après mise en oeuvre 48 h Réponse à un feu d'alcool Temps de réponse: 47 s : 58.2% I à.. . i-}:1... 4.39 i0111E Temps de récupération: _ _ ___ _ 3 40 s 10.49 1011& Z71,__-_L. 'i-:- -- -'.: :__:=-.E- -.:-'-::-'-;:':-- -- ---- Z',".o2_*-_ Z:;,:,,..%.,.'-, =:" oZ.---T Z*7..-7 -,% _.__. z=...Z; Z..%.!. ........ =:..Z_ __.Z..Z. . _..DTD: '= 7 --::;= % --_,_;7: _,-::_=,-_---,.:,:-:__ _,, ==.........-:. _',_.'_: _ = -=-__-_--- --'7--------'-.-_..:_ = __ i' =! -: ---' --:,- ,...... -......_.. _....._..DTD: --- ' ':. * '. _ ':. 1.5 1012_A Benzanilide Support utilisé pour peindre - eau Temps de séchage après mise en oeuvre: 48 h Réponse à une combustion sans flamme de cellulose Temps de réponse: négli eable à R/R max. : 99.9% Temps de récupération: ;>120 s EXEMPLE 7 I I- - ------ -- ----- - -,.. __ --------- :::-...... :Z z _._;: -., - -1 __ 7=l-- -..- i 4 R/Rmax, PRODUIT DU GROUPE 8 ( 1 -) Histidine Solvant- éther Réponse à une combustion sans flamme de cellulose Temps de réponse: négligeable : - 39.4 % b R/R max. Temps de récupération: > 30 s 2.65 14.28 1O11h, 1o.1 L Réponse à un feu d'alcool Temps de réponse: 53 s R/R max. 91.7 % Temps de récupération: 7 40 s 1.15 11 1.15 1-011'A 13.9 1011t EXEMPLE 8 ..1 --- ----------- - - =:- - -- -- -. d0r--:=: 01-7 -- --------- !. e; s S: uoTqeapdnopa ep sdeal % snb -: *xeW S/U V e S: esuodga ep edweal esoLnLLeD Sp ewweTJ sues nej un q esuodpU Tooote - quenToS euQTAagdXTod V9go L rU 901 sgo _________ i Y j:..7rjjjj :.. 6 3dflOu na lIflnod 6 31dW3X3 si O8tO9t' PRODUIT DU GROUPE 10 Complexe chioranile - polypérylène Solvant-- acétone Combustion sans flamme de cellulose Temps de réponse: 3 s A R/R max. _. _.:_. Z __- --:. _ _-::-::'.-' _ =__e[- __ -.....z _7 -. ___' __.-. _ __.. _- -_,_ '. % Z -_ _:,_1 f-- Temps de récupération: >?O 70 s Complexe chloranile - polypérylène Solvant - acétone Combustion alcool :........---- -- --.- - . Temps de réponse: 11 s ::, - - '..,.".,....:_, _- 8:,% _-::... : :_ _.--__ _:. _:aR/R max. -28% f.. Temps de récupération. * Récupération 1.16 101J 1.70 101X 2.23 101 SL ? 25 s EXEMPLE 10 : - 98 % -- --- - - ---- 17 2460480 EXEMPLE Il PRODUIT DU GROUPE 7 Mise en oeuvre de benzanilide à partir d'un collodion obtenu avec de la gélatine. -:% ---=-:-------=-. '=-----_=:ó.-::.-:r::z__%_= =zY T:i::::F-F' -::c------_:_--------= _-=---_.=.--:_-==== r-.c::- =_--zc=_=_-: x.-:: -_-:---- _-_:?::.% -;*---s: ---_--; c';: -: ------7f:L:-- Récupération 3.60 1010a 5.67 10J. Combustion sans flamme cellulose Temps de réponse: 6 s a R/R max.: - %3 Temps de récupération: 110 s Récupération 3.75 1010.n 5.83 iO19fl_ Réponse à un feu d'alcool Temps de réponse: 42 s A R/R max,: -36 % Temps de récupération: 7 60 s EXEMPLE 12 INFLUENCE DE LA PREPARATION DANS DES MILIEUX DE P.H. DIFFERENTS SUR LA REPONSE DU CAPTEUR REPONSE A UN FEU SANS FLAMME DE CELLULOSE Polyaniline (lavée) Solvant - éther Temps de réponse: 2 s A R/R max. -32 % Temps de récupération :> 40 s i-J 4.259 106,SL i 6.25 106fl -Polyaniline (acide) Solvant - éther Temps de réponse: 5 s R/R max. : - 64 % Temps de récupération: plusieurs heures 0.43 16jo 1.20 o106' ( ------------ :7 - - - =_: i -__ - _: - - - __-- __.- __. - __ -- & - ---- MONTAGE EN PARALLELE D'UNE UNITE SENSIBLE ELEMENTAIRE A BASE DE GALLEINE ET D'UNE UNITE SENSIBLE ELEMENTAIRE A BASE DE DICHLORO 2' - 7' - FLUORESCEINE A) REPONSE A UNE COMBUSTION SANS FLAMME-DE CELLULOSE. : _ %.;:.Ló% Z;-'-::ú-......... :30-;1=:-13.20 10- Dichloro 2' - 7' fluorescéine Solvant - eau Temps de séchage 4 R/R max. À 24 h : - 45% GallOine Solvant C Cl4 à R/R max. - 99.6 % 4.20 1011l. Montage en parallèle des deux unités sensibles élémentaires précédentes. A R/R max. - 99.1% __-zuI É'i. * o.0oi 12_. 62 iODf' 1, 1, 0.02 10 B) REPONSE A-UN FEU D'ALCOOL =-__= _ ---------- - - -ii, - Dichloro 2' - 7' fluorescèine Solvant - eau Temps de séchage: 24 h A R/R max: - 85 % maXe 4.90 1011L =-_c.5c:-;-:t: L;;-................... = - =--w- - - - ---- A--- -: ------- ----. ---l- - - - Galléine Solvant C C14 R/R max. 1 011_C Montage en parallèle des deux unités sensibles élémentaires précédentes R/R max. : - 89 % 0.29 1011- 2.62 10115 Il apparait donc que le montage d'unités sensibles élémentaires utilisant pour chacune des anomalies caractéristique du risque à contrôler le produit semi-conducteur le plus adapté, permet d'obtenir la meilleure sensibilité pour tout le spectre des anomalies à contr8ler. 0.75 1. 1. 11;1 : - 62% -.__ -- r ..........DTD: ---------- - - - -------------- - - - - --------- - - - ----- ------ ------- ---- - -------- ------------- - ------ --- a..:. i -Zi ; i:. i; 0.39 i Dl la La mise en oeuvre de ces produits peut s'effectuer selon un certain nombre de techniques, le but étant d'obtenir une bonne tenue mécanique de l'élément semi-conducteur au cours de son utilisation ainsi qu'une surface d'échange optimale entre cet élément actif et l'ambiance. Le produit semi-conducteur des groupes 1 à 10 peut être déposé en une couche mince sur-un support isolant muni d'électrodewe(figure 1) selon une technique de peinture ou d'en- duction. Le produit actif, c'est-à-dire le produit des groupes de 1 à 10, éventuellement après traitement et mise en solution ou en suspension, est alors mis en solution ou en suspension dans un support: eau, C Cl4, éther, alcool, benzène... Ce support peut être simplement un support du produit semi-conducteur pour la peinture, mais peut également intervenir au niveau de ses propriétés (accroissement de sélectivité, augmentation de sensi- bilité...). Le phénomène à contrôler conduisant à une modifi- cation de la conductivité, l'analyse de ce phénomène se fera en mesurant l'évolution de la résistance aux bornes des élec- trodes (figures 2 et 3). La mise en oeuvre du produit semi-conducteur peut s'effectuer selon des techniques de frittage. Dans ce cas, on peut utiliser les mêmes supports solides que ceux retenus pour la mise en oeuvre par la technique de peinture (figure 1). Sur ce support on dépose de 5 à 10 mg. de produit par cm2, et l'on comprime le tout à des pressions variables entre 1 et 3 t/cm2. Le contrôle du phénomène se fait comme précédemment (figures 2 et 3). La mise en oeuvre du produit semi-conducteur peut s'effectuer selon des techniques d'évaporation sous vide. Le support isolant muni d'électrodes servant au dépôt et le traite- ment par mesure de grandeurs électriques (figures 2 ou 3), sont identiques à ceux retenus pour la technique de peinture. La mise en oeuvre du produit semi-conducteur peut s'effectuer selon des techniques de dépôts électrolytiques, et ceci pour certains polymères obtenus par voie électrochimique. On peut par exemple prendre une solution de sulfate de pyrrole. Dans cette solution, on met une électrode de graphite (ou de tous métaux inattaquables) que l'on porte à un potentiel supérieur à 800 mV E.NoH. (électrode normale d'hydrogène). Dans ces conditions, il se forme un dépôt de polypyrrole provenant de l'oxydation du pyrrole. Il suffit ensuite de placer les électrodes sur ce dépôt pour disposer d'une unité sensible élé- mentaire dont on contrôle l'évolution par les traitements décrits aux figures 2 et 3. La mise en oeuvre de produits semi-conducteurs peut s'effectuer en réalisant des collodions avec des polymères ou des copolyméres comme liant et en particulier l'acétate de poly- vinyle ou le chlorure de polyvinyle. Ce liant sert de support au produit semi-conducteur mais peut aussi intervenir au niveau de la réponse du capteur pour ce qui est de sa sélectivité. Il inter- vient alors par ses propriétés de diffusivité sélective vis-à-vis de différents gaz et, par exemple vis-à-vis de la vapeur d'eau, par ses propriétés hydrophiles (gélatine), ou hydrophobes (poly- vinylacétate, polystyrène). Cette propriété de diffusivité sélec- tive constitue un résultat bien connu dans l'étude des membranes. Dans le cas particulier d'un collodion à base de gélatine, la mise en oeuvre s'effectue de la façon suivante: on dissout à chaud (500 - 600) 1 % en poids de gélatine dans 20 cc. d'eau distillée. On prélève 7 -8 cc. de la solution, et on lui ajoute 1 ou 2 gr. du composé semi-conducteur. On fait une suspension de 1 à 2 heures, que l'on étale sur un support muni d'électrodes. L'exemple Il nous donne la réponse obtenue pour une combustion d'alcool et une combustion sans flamme de cellulose pour un collodion de ce type mettant en oeuvre de la benzanilide. Dans le but d'adapter les caractéristiques (résistance, sensibilité, sélectivité) de l'unité sensible élémentaire, il est possible d'envisager un certain nombre de traitements: - au niveau du produit semi-conducteur utilisé: mélange produit semi-conducteur - élément inerte 30. préparation du produit semi-conducteur dans des solutions ou des atmosphères de niveaux variables d'oxydation ou de réduction (Exemple 12, comparer les deux courbes). mélange de plusieurs produits semi-conducteurs. - au niveau de l'unité sensible élémentaire: 35. irradiation infra-rouge, irradiation X, compression. On peut adapter la sensibilité et/ou la sélectivité du capteur et ainsi s'affranchir de grandeurs perturbatrices (humidité, éclairement...) en regroupant des unités sensibles 246048o élémentaires élaborées chacune à partir d'un seul produit semi- conducteur ou d'un mélange de ces produits, en des montages du type série et/ou parallèle, en interposant entre le capteur et l'ambiance des filtres ou membranes sélectifs vis-à-vis des gaz ou vapeurs à contrôler. Ce type de montage permet de plus dans le cas o la surveillance d'un risque suppose le contrôle de plusieurs gaz, de pouvoir utiliser pour chacun de ces gaz, l'unité sensible élémentaire la plus adaptée (Exemple 13, c'est le montage en parallèle qui donne la meilleure réponse). La détection peut se faire en utilisant un système du type à pont de Weatstone (figure 2). Dans ce cas, on utilise une unité sensible élémentaire active et une en référence. Ce dernier élément pouvant subir avec un certain retard les varia- tions de l'ambiance cela permet de s'affranchir de certaines varia- tions lentes qui ne seraient pas créées par le risque à détecter. Dans ce cas, on signale l'existence d'une perturbation liée à ce risque pour un certain déséquilibre du pont fixé au préalable et caractéristique du risque et du niveau de sécurité recherchés. La détection peut également se faire à l'aide d'un seul élément capteur et en analysant les variations relatives délivrées par ce capteur (figure 3). Dans ce cas, on signale la présence du ou des gaz à détecter lorsque la valeur de ces variations rela- tives est comprise dans un certain intervalle caractéristique du risque à prévenir. - Ce type de traitement de signal permet de plus, de s'affranchir des grandeurs perturbatrices (variations d'humidité, éclairement). Ce type de traitement a déjà été développé pour des applications antérieures; il est entre autres utilisé dans le détecteur ionique type D.S.I. 40 de la gamme SICLI. Il permet en particulier dans ce cas de s'affranchir des variations lentes de l'ambiance (humidité, pression, température...) Ce type de traitement peut s'adapter à chaque anomalie particulière à contrôler. 24 2460480 REVENDICATIONS 1.- Procédé de détection et d'analyse de gaz ou de vapeur applicable à la prévention de risque et en particulier des risques liés à la combustion et consistant à contrôler le milieu à protéger par une unité sensible élémentaire comprenant un élément semi-conducteur organique dont la conductivité évolue en présence du ou des gaz et/ou vapeurs à contrôler caractérisé en ce que le semi-conducteur organique appartient à l'un des groupes suivants: - les dérivés quinoniques polymères ou non, contenant ou non d'autres types de fonctions polaires; -les amines ou polyamines aromatiques salifiées ou non; -les amines ou polyamines aromatiques et hétéro- cycliques salifiées ou non; -les indophénols; -les dérivés phénoliques contenant ou non des fonctions azotés et/ou des groupes carboxyliques; -les dérivés azoTques ou diazoîques aromatiques conte- nant ou non d'autres types de groupements azotés; -les amides ou polyamides aromatiques contenant ou non d'autres types de groupements azotés; -les amino-acides; -les polymères donneurs; -les complexes organiques à transfert de charge comportant un polymère donneur associé à un accepteur fort ou faible. 2.- Procédé de détection selon la revendication 1 caractérisé en ce que l'on fait subir au produit semi-conducteur. organique des traitements complémentaires tels qu'une préparation par des solutions ou atmosphères de niveaux variables d'oxydation ou de réduction. 3.- Procédé de détection selon la revendication 1 caractérisé en ce que l'on fait subir au produit semi-conducteur organique un mélange préalable à des éléments inertes ou à un ou plusieurs produits semi-conducteurs. 4.- Procédé de détection selon l'une des revendications 1 à 3 caractérisé en ce que le produit semi-conducteur organique est mis en oeuvre selon une technique de peinture. 5.- Procédé de détection selon l'une des revendica- tions 1 à 3 caractérisé en ce que le produit semi-conducteur organique est mis en oeuvre selon une technique d'évaporation sous vide. 6.- Procédé de détection selon l'une des revendica- tions 1 à 3 caractérisé en ce que le produit semi-conducteur organique est mis en oeuvre selon une technique de frittage. 7.- Procédé de détection selon l'une des revendica- tions 1 à 3 caractérisé en ce que le produit semi-conducteur organique est mis en oeuvre selon une technique de dépôt électro- lytiquo. 8.- Procédé de détection selon l'une des revendica- tions 1 à 3 caractérisé en ce que le produit semi-conducteur organique est mis en oeuvre en réalisant des collodions. 9.- Procédé de détection selon l'une quelconque des revendications 1 à 8 caractérisé en ce que l'on fait subir à l'unité sensible élémentaire des traitements complémentaires tels qu'une irradiation infra-rouge ou X, ou une compression. 10.- Procédé de détection selon l'une des revendica- tions 1 à 9 caractérisé en ce qu'on dispose sous forme de capteur une seule unité sensible ou un montage du type série et/ou parallèle de plusieurs unités sensibles élémentaires, de façon à couvrir tout un spectre caractéristique du risque à pré- venir. 11.- Procédé de détection selon la revendication 10 caractérisé en ce que l'on interpose entre le capteur et le milieu à protéger des filtres ou membranes ayant des propriétés de diffusivité sélective vis-à- vis des gaz ou vapeurs à détecter, de façon à assurer la prévention d'un risque spécifique en s'affran- chissant des parasites et poussières. 12.- Procédé de détection selon l'une des revendica- tions 1 à Il caractérisé en ce que l'on utilise deux capteurs dans un pont de mesure, l'un servant de référence. 13.- Procédé de détection selon l'une des revendica- tions 1 à 11 caractérisé en ce que l'on analyse les variations relatives du signal délivré par le capteur.